ТЕПЛО-ШУМОВЛАГОИЗОЛИРУЮЩИЙ ТЕРМОСТОЙКИЙ МАТЕРИАЛ И СПОСОБ ЕГО ИЗГОТОВЛЕНИЯ

Тепло-шумовлагоизолирующий термостойкий материал, содержащий минеральный наполнитель (вспененный перлит или вермикулит), кварцевый песок, шунгит и жидкое стекло, отличающийся тем, что дополнительно содержит неорганическое фиброволокно, а шунгит используется в виде магнезиально-шунгитовой смеси, при следующем соотношении компонентов, мас%:
песок кварцевый измельченный,
с размером частиц (0,01-0,03 мм)
с содержанием ила и глины не >3%
21,5-26,88
неорг. фиброволокно (3-7 мм)
0,54-0,65
магнезиально-шунгитовая
смесь (в соотнош. 1:3)
8,06-9,14
жидкое стекло
10,75-12,37
хлорид магния
2,0-2,5
кремнефтористый натрий
0,5-1,5
наполнитель (вспученный
перлит (вермикулит)), с размером
зерен (0,5-2,5 мм)
остальное
2. Способ изготовления строительного изделия из тепло-шумовлагоизолирующего термостойкого материала по п.1, отличающийся тем, что жидкое стекло с кремнефтористым натрием, кварцевый песок, вспученный перлит (вермикулит) и неорганическое фиброволокно перемешивают в смесителе до равномерного распределения компонентов в объеме и в перемешиваемую смесь одновременно добавляют магнезиально-шунгитовую смесь с хлоридом магния, далее перемешивают все компоненты в течение 4-5 мин и выливают в заранее приготовленную форму, дно которой равномерно покрыто слоем натурального кварцевого песка, толщиной 2,0-2,5 мм так, чтобы до верхней плоскости оставалось 2-3 мм; отдельно, предварительно, приготавливают магнезиально-шунгитовую смесь с хлоридом магния и ею заполняют форму до верхней кромки, в таком виде форма выдерживается 55-60 мин, и после вибрационного воздействия на форму в течение 1,5-2,0 мин затем ее снимают.